СПОСОБ ПОЛУЧЕНИЯ КОМПОЗИЦИОННОГО КЕРАМИЧЕСКОГО МАТЕРИАЛА

Способ спекания композиционного керамического материала, включающий приготовление шихты из глины средней огнеупорности, порошка зеленого карбида кремния и воды, формование изделия, его сушку, спекание и охлаждение вместе с печью, отличающийся тем, что спекание ведут при температуре 1200±50°C в течение 3 ч, а объемная доля карбида кремния V рассчитывается по формуле V=K/α, где α=0,3 - объемная доля частиц, претерпевших полиморфные превращения, К - оптимальная объемная доля образующейся жидкой фазы (0,05-0,06), причем 15%<V<20%.